ПРИМЕНЕНИЯ ВОЛЬФРАМСОДЕРЖАЩЕГО МАТЕРИАЛА

1. Применение содержащего вольфрам материала в качестве материала для аккумулирования электрохимический энергии, электролита топливного элемента и материала химического катализатора.
3
3
2
x
3
x
3
2
2. Применение содержащего вольфрам материала по п. 1, в котором вольфрамсодержащий материал содержит оксид вольфрама (WO) и гидрат оксида вольфрама (WO·xHO), легированный оксид вольфрама (MWO) и легированный гидрат оксида вольфрама (MWO·xHO), композиционное соединение оксида вольфрама и гидрата оксида вольфрама.
3. Применение содержащего вольфрам материала по п. 2, в котором указанный легированный оксид вольфрама имеет M = Li, Na, K, Ca, Mg, Sr, Ba, указанный легированный гидрат оксида вольфрама имеет M = Li, Na, K, Ca, Mg, Sr, Ba и при этом композиционные соединения оксида вольфрама содержат оксид вольфрама и металлы, оксиды металлов, углеродистые материалы и полимеры, а композиционные соединения гидрата оксида вольфрама содержат гидраты оксида вольфрама с металлами, оксидами металлов, углеродсодержащими материалами и полимерами.
4. Применение содержащего вольфрам материала по п. 1, в котором содержащий вольфрам материал приготовлен гидротермальным способом, способом соосаждения, способом термического разложения или способом распылительной сушки.
5. Применение содержащего вольфрам материала по п. 4, в котором гидротермальный способ представляет собой:
1) получение раствора или дисперсии содержащего вольфрам материала-предшественника, причем материал-предшественник имеет концентрацию от 0,1 масс.% до 20 масс.%;
2) добавление кислоты для доведения рН раствора или дисперсии до величины от 1 до 3, обеспечивая подкисление для образования промежуточного соединения;
3) перенос промежуточного соединения в емкость для проведения гидротермальной реакции и нагревание до 90-200°C в течение от 1 до 96 часов для дегидратирования промежуточного соединения с образованием конечного продукта.
6. Применение содержащего вольфрам материала по п. 5, в котором материал-предшественник является вольфраматом натрия и/или вольфраматом аммония.
7. Применение содержащего вольфрам материала по п. 5, в котором кислота является серной кислотой и/или соляной кислотой.
8. Применение содержащего вольфрам материала по п. 2, в котором указанный легированный оксид вольфрама образован при погружении материала оксида вольфрама в раствор, содержащий соли различных легирующих элементов, с последующим центрифугированием и термической обработкой в течение определенного промежутка времени.
9. Применение содержащего вольфрам материала по п. 8, в котором содержащий соли раствор является раствором оксида стронция, раствором оксида кальция, раствором хлорида стронция, раствором хлорида кальция, раствором платинохлористоводородной кислоты, раствором хлорида палладия и раствором ацетата меди в концентрации от 0,1 до 6 моль на литр; и термическую обработку выполняют в течение от 4 до 8 часов при температуре от 200 до 800°C.
10. Способ получения материала оксида вольфрама, содержащий стадии:
1) получения раствора или дисперсии содержащего вольфрам материала-предшественника причем концентрация материала-предшественника составляет от 0,1 масс.% до 20 масс.%;
2) добавления кислоты или подобного соединения, доводящего рН раствора или дисперсии на стадии 1 до значения от 1 до 3 и осуществляющего подкисление для образования промежуточного соединения;
3) переноса промежуточного соединения в емкость для проведения гидротермальной реакции и нагревания до 90-200°C в течение времени от 1 до 96 часов для дегидратирования промежуточного соединения с образованием конечного продукта.
11. Способ по п. 10, дополнительно содержащий: погружение оксида вольфрама, приготовленного вышеупомянутым способом, в раствор различных легирующих элементов с последующим центрифугированием и нагреванием в течение определенного времени.